(57)【要約】      （修正有）【課題】凹版印刷法により形成される導電層上のエッチングレジストパターンの形状が良好であり、高精細なＥＭＩシールドの製造方法を提供する。【解決手段】透明フィルム上に導電性物質からなる導電層を一様に積層して積層体を形成する工程と、凹版印刷法により前記積層体の導電層上にエッチングレジストパターンを形成する工程と、導電層上にエッチングレジストパターンが形成された積層体に対し、エッチングによる導電層のパターニングをおこなう工程と、エッチングレジストパターンを剥離して導電性物質からなるメッシュ状のシールド層を形成する工程を備え、凹版印刷に用いられる凹版の凹部２１ａのメッシュパターンが、方向の異なる２方向の直線群を交差させたメッシュパターンであり、且つ、２方向の直線群の交点において少なくとも１方向の直線が断続していることを特徴とするＥＭＩシールド部材の製造方法とした。【選択図】図５
2008235653.tif 000002
【特許請求の範囲】
【請求項１】
電磁波を遮断するメッシュ状のシールド層を備えたＥＭＩシールド部材の製造方法であって、
透明フィルム上に導電性物質からなる導電層を一様に積層して積層体を形成する工程と、
凹部にメッシュ状のパターンが形成された凹版の凹部にエッチングレジストインキを充填し、該凹版と積層体の導電層が形成されている面を接触させることにより凹版の凹部にあるエッチングレジストインキを前記積層体の導電層上に転移させ、前記積層体の導電層上にエッチングレジストパターンを形成する工程と、
導電層上にエッチングレジストパターンが形成された積層体に対し、エッチングによる導電層のパターニングをおこなう工程と、
エッチングレジストパターンを剥離して導電性物質からなるメッシュ状のシールド層を形成する工程を備え、
前記凹版の凹部のメッシュパターンが、方向の異なる２方向の直線群を交差させたメッシュパターンであり、且つ、２方向の直線群の交点において少なくとも１方向の直線が断続していることを特徴とするＥＭＩシールド部材の製造方法。
【請求項２】
前記透明フィルムがウェブ状の透明フィルムであって、
前記積層体を形成する工程、前記積層体の導電相乗にエッチングレジストパターンを形成する工程、エッチングによる導電層のパターニングをおこなう工程、エッチングレジストパターンを剥離してシールド層を形成する工程が、それぞれ、ロール・ツー・ロール方式により連続的におこなわれることを特徴とする請求項１記載のＥＭＩシールド部材の製造方法。
【請求項３】
前記導電性物質が銅であり、且つ、メッシュ状のシールド層を形成した後に、該銅からなるメッシュ状のシールド層を黒化処理する工程を備えることを特徴とする請求項１記載のＥＭＩシールド部材の製造方法。
【発明の詳細な説明】
【技術分野】
【０００１】
本発明はＣＲＴ、ＰＤＰ（プラズマ）、液晶、ＥＬなどのディスプレイ前面に設けられ、該ディスプレイから発生する電磁波のシールド性と透明性を有するＥＭＩシールド部材の形成方法に関するものである
【背景技術】
【０００２】
近年各種の電気設備や電子応用設備の利用が増加するのに伴い、電磁気的なノイズ妨害（Ｅｌｅｃｔｒｏ−Ｍａｇｎｅｔｉｃ  Ｉｎｔｅｒｆｅｒｅｎｃｅ：ＥＭＩ）も増加の一途をたどっている。ノイズは大きく分けて伝導ノイズと放射ノイズに分けられる。伝導ノイズの対策としては、ノイズフィルタなどを用いる方法がある。一方、放射ノイズの対策としては、電磁気的に空間を絶縁する必要があるため、筐体を金属体または高導電体にするとか、回路基板と回路基板の間に金属板を挿入するとか、ケーブルを金属箔で巻き付けるなどの方法が取られている。これらの方法では、回路や電源ブロックのＥＭＩシールド効果を期待できるが、ＣＲＴ、ＰＤＰなどのディスプレイ前面より発生するＥＭＩシールド用途としては、不透明であるため適したものではなかった。
【０００３】
ＥＭＩシールド性と透明性を両立させたディスプレイ表面に設けられるＥＭＩシールド部材として、透明性基材上に金属または金属酸化物を蒸着して薄膜導電層を形成したＥＭＩシールド部材（特許文献１、特許文献２）が提案されている。また、良導電性繊維をメッシュ状として透明基材に埋め込んだＥＭＩシールド部材（特許文献３、特許文献４）や、金属粉末等を含む導電性樹脂を透明基板上にメッシュ形状になるようにして直接印刷したＥＭＩシールド材料（特許文献５、特許文献６）が提案されている。さらには、透明基板上に凹凸を形成し銅箔を貼り付けた後に、エッチングにより銅のメッシュを形成する方法が提案されている（特許文献７、特許文献８）。
【０００４】
ＥＭＩシールド部材はこのようにさまざまな提案がされてきているが、現在、ＥＭＩシールド部材は透明性基材上に金属または金属酸化物を蒸着して薄膜導電層を形成するスパッタタイプとメッシュタイプに大別できる。スパッタタイプは全面に導電層を形成するが、光の透過性も確保しなければならないため、その膜厚を厚くすることができない。ＥＭＩシールド部材にあっては、電磁波規制のため表面抵抗が１．５Ω／□以下（クラスＢ：家庭用）という低い抵抗値が求められるが、スパッタタイプでは１．５Ω／□以下（クラスＢ：家庭用）を作成することが難しい。一方、メッシュタイプにおいては工法により、４つの工法すなわち、エッチングメッシュ、繊維メッシュ、印刷メッシュ、銀塩メッシュと大別される。現在、これらの中で品質が安定しており、かつ低抵抗で１．５Ω／□以下（クラスＢ：家庭用）を満たすことができ、ユーザーからの信頼の高いエッチングメッシュが大部分のシェアを占めている。
【０００５】
エッチングメッシュタイプのＥＭＩシールド部材の製造方法においては、通常、透明フィルムに導電層を設けた積層体にエッチングレジストパターンを設け、次にエッチングに工程よりエッチングレジストによって保護されていない部分の導電層が除去され、導電層がメッシュ状にパターニングされる（特許文献７）。このとき、導電層にエッチングレジストパターンを設ける工程においては、エッチングレジストを塗布し、露光、現像といったフォトリソグラフィー法を用いることにより、導電層上にレジストパターンを設ける方法が一般的であるが、本方法を用いた場合には製造コストが高価となる。
【０００６】
フォトリソグラフィー法を用いた場合に製造コストが高価となる理由としては、エッチング工程においてパターン部以外のエッチングレジストは不要であるが、フォトリソグラフィー法では面全体にエッチングレジストを塗布する必要があるため中間部材の費用がかかるということや、露光工程においては被露光基材の搬送が停止、搬送の繰り返し（ステップ搬送）となるため生産性を上昇させることができないということが挙げられる。
【０００７】
そこで、積層体にエッチングレジストパターンを形成する工程において、フォトリソグラフィー法を用いず印刷法により導電層上にエッチングレジストパターンを形成する方法が提案されている（特許文献８）。
【０００８】
【特許文献１】特開平１−２７８８００号公報
【特許文献２】特開平５−３２３１０１号公報
【特許文献３】特開平５−２６９９１２号公報
【特許文献４】特開平５−３２７２７４号公報
【特許文献５】特開昭６２−５７２９７号公報
【特許文献６】特開平２−５２４９９号公報
【特許文献７】特開平１０−７５０８７号公報
【特許文献８】特開２００５−１４２５００号公報
【発明の開示】
【発明が解決しようとする課題】
【０００９】
しかしながら、印刷法、中でも、凹版印刷法であるダイレクトグラビア印刷法によって、方向の異なる２方向の直線群を交差させたメッシュパターンを有する凹版の凹部にエッチングレジストインキを充填し、該凸版と積層体の導電層が形成されている面を接触させ、凹版の凹部にあるエッチングレジストインキを導電層上に転移させ、導電層上にエッチングレジストパターンを形成するにあっては、メッシュの交点においてインキが良好に転移されないという問題があった。そこで、本発明においては、凹版を用いたダイレクトグラビア印刷法により形成される導電層上のエッチングレジストパターンの形状が良好であり、高精細なＥＭＩシールドの製造方法を提供することを課題とする。
【課題を解決するための手段】
【００１０】
上記課題を解決するために、請求項１に係る発明としては、電磁波を遮断するメッシュ状のシールド層を備えたＥＭＩシールド部材の製造方法であって、透明フィルム上に導電性物質からなる導電層を一様に積層して積層体を形成する工程と、凹部にメッシュ状のパターンが形成された凹版の凹部にエッチングレジストインキを充填し、該凹版と積層体の導電層が形成されている面を接触させることにより凹版の凹部にあるエッチングレジストインキを前記積層体の導電層上に転移させ、前記積層体の導電層上にエッチングレジストパターンを形成する工程と、導電層上にエッチングレジストパターンが形成された積層体に対し、エッチングによる導電層のパターニングをおこなう工程と、エッチングレジストパターンを剥離して導電性物質からなるメッシュ状のシールド層を形成する工程を備え、前記凹版の凹部のメッシュパターンが、方向の異なる２方向の直線群を交差させたメッシュパターンであり、且つ、２方向の直線群の交点において少なくとも１方向の直線が断続していることを特徴とするＥＭＩシールド部材の製造方法とした。
【００１１】
また、請求項２に係る発明としては、前記透明フィルムがウェブ状の透明フィルムであって、前記積層体を形成する工程、前記積層体の導電相乗にエッチングレジストパターンを形成する工程、エッチングによる導電層のパターニングをおこなう工程、エッチングレジストパターンを剥離してシールド層を形成する工程が、それぞれ、ロール・ツー・ロール方式により連続的におこなわれることを特徴とする請求項１記載のＥＭＩシールド部材の製造方法とした。
【００１２】
また、請求項３に係る発明としては、前記導電性物質が銅であり、且つ、メッシュ状のシールド層を形成した後に、該銅からなるメッシュ状のシールド層を黒化処理する工程を備えることを特徴とする請求項１記載のＥＭＩシールド部材の製造方法とした。
【発明の効果】
【００１３】
本発明のＥＭＩシールドの製造方法を用いることにより、グラビア印刷法に代表される凹版印刷法により形成される導電層上のエッチングレジストパターンの形状が良好であり、製造コストが低く、高精細なＥＭＩシールドを提供することが可能となった。
【発明を実施するための最良の形態】
【００１４】
本発明のＥＭＩシールドメッシュについて説明する。図１に本発明のＥＭＩシールド部材の説明図を示した。図１（ａ）は正面図であり、図１（ｂ）は断面図である。本発明のＥＭＩシールド部材にあっては、透明フィルム１上に導電性物質からなるメッシュ状のシールド層２ｂを備えてなる。なお、本発明のＥＭＩシールド部材においてメッシュ状とは、方向の異なる２方向の直線群を交差させた形状をさす。図１（ａ）においては、方向の異なる２方向の直線群が直交したメッシュ状となっている。また、本発明のＥＭＩシールド部材は透明フィルム上とシールド層の間に他の層を設けてもよい。例えば、透明フィルム上に接着層を設け、接着層の上にシールド層を設けてもよい。
【００１５】
なお、メッシュのパターンとしては、シールド性を有しつつ、光透過特性が良好であることが必要であることから、パターンを形成するライン幅ｗ１は５〜２５μｍが望ましく、開口部の幅（ライン間隔）ｗ２は１００〜３００μｍが望ましい。また、シールド層２ｂの厚さｄは、５〜２０μｍが望ましい。
【００１６】
また、シールド層２ｂは導電性物質からなる。導電性物質の材料としては、公知の導電性材料を用いることができるが、例えば、亜鉛、錫、アルミニウム、ニッケル、鉄、銀、金、銅などの金属材料、ＩＴＯ（酸化インジウム錫）、ＩＺＯ（酸化インジウム亜鉛）などの透明金属酸化物材料を用いることができる。これらの材料においては、加工性、導電性から銅が望ましい。
【００１７】
また、導電性物質の表面は、後述するインキの「のり」が良くなるように表面処理されているものが好適である。例えば銅の場合、電解銅箔、圧延銅箔などの銅箔の表面を、硫酸と過酸化水素水の混合溶液を用いて粗面化させ、光沢を無くした銅を用いた方が、表面未処理の銅箔に比べてインキの「のり」が良くなり好適である。
【００１８】
次に、本発明のＥＭＩシールドメッシュの製造方法について説明する。図２に本発明のＥＭＩシールドメッシュの製造方法の説明断面図について示した。
【００１９】
（ａ）工程；
図２（ａ）に示すように、透明フィルム１上に導電性物質からなる導電層２ａを一様に積層して積層体３を形成する。
透明フィルム１上に導電層２ａを積層する方法としては、接着剤からなる接着剤層４を介して貼り合せる方法の他、真空蒸着、スパッタ、無電解めっきなどの方法を用いることができる。また、透明フィルム１上に導電層３を厚さが１μｍ以下になるように積層した後、電気めっきで所望の厚さまでめっきをおこなうことにより積層を形成することもできる。これらの方法のうち、簡便でありコストも安いことから、図１に示したように、接着剤層４を介して貼り合せる方法が好適である。
【００２０】
（ｂ）工程；
続いて、図２（ｂ）に示すように、積層体３の導電層２ａ上に、印刷にてメッシュ状のエッチングレジストパターン５を形成する。
【００２１】
エッチングレジストパターン５の形成には、エッチングレジストを使用する。エッチングレジストとしては、市販のフォトレジストを用いることができる。例えば、東京応化製のレジスト、ＪＳＲ社製の液状レジストなどが挙げられる。またエッチングレジストの材料としては、ＵＶ硬化樹脂、熱可塑性樹脂、アクリル系、エポキシ系などを用いることもできる。これらのエッチングレジストは、単独でエッチングレジストインキとしても良いし、溶媒に溶解または分散させてエッチングレジストインキとして用いてもよい。
【００２２】
エッチングレジストパターンをメッシュ状のパターンとなるように導電層２ａ上に印刷する方法としては、グラビア印刷に代表される凹版印刷を用いることができる。
【００２３】
ここで、本発明に用いる凹版印刷について説明する。
図３に本発明のダイレクトグラビア印刷装置の模式図を示した。ダイレクトグラビア印刷装置２０は５つの基本的な部品、すなわち、凹版であるグラビア版シリンダ２１、インキパン２２、ドクターブレード２３、圧胴２４、および乾燥炉２５から構成される。なお、乾燥炉２５は、エッチングレジストインキ２６の乾燥を表面と内部の両方から効率よく乾燥できる目的で、赤外線（ＩＲ）と温風を複合させた方式となっている。
【００２４】
ダイレクトグラビア印刷装置２０による印刷の流れは次の通りである。
まず、凹版であるグラビア版シリンダ２１の一部がインキパン２２に浸され、凹版であるグラビア版シリンダ２１の凹部２１ａをエッチングレジストインキ２６で満たす。グラビア版シリンダ２１が回転して、凹部２１ａ以外の版面に付着したエッチングレジストインキ２６が、ドクターブレード２３で掻き取られる。積層体３は連続的に搬送され、圧胴２４とグラビア版シリンダ２１に挟まれる。凹部２１ａに詰まったエッチングレジストインキ２６が、積層体３の導電層上に転写され、導電層上にエッチングレジストインキパターンが形成される。その後、乾燥炉２５に送られ、エッチングレジストインキ２６を乾燥しエッチングレジストパターン５を形成する。
【００２５】
本発明においては、搬送される積層体３の導電層２ａ上に、印刷にてメッシュ状のエッチングレジストパターン５を搬送方向に対して連続して形成する工程において、凹版であるグラビア版シリンダの凹部のメッシュパターンが、方向の異なる２方向の直線群を交差させたメッシュパターンであり、且つ、２方向の直線群の交点において少なくとも１方向の直線が断続していることを特徴とする。
【００２６】
図４に、従来の凹版の凹部パターンと、形成されるエッチングレジストパターンの模式図を示した。図４（ａ）は従来の凹版の凹部パターン２１ａの模式図であり、図４（ｂ）は図４（ａ）の凹部パターンを有する凹版を用いて形成したエッチングレジストパターン５のメッシュ交点の拡大した模式図である。なお、図４（ａ）、図４（ｂ）に示した矢印は、凹版と積層体の接触方向である。メッシュパターンと積層体の接触方向は、方向の異なる２方向の直線群を交差させたメッシュパターンの２方向の直線の略垂直２等分線方向と一致する。
【００２７】
従来の凹版の凹部パターン２１ａは、積層体３上に形成されるエッチングレジストパターン５に対応した図４（ａ）に示したメッシュ状のパターンにより形成されていた。しかしながら、メッシュ状のパターンを有する凹部を備える凹版を用いて積層体３上にエッチングレジストパターン５を形成しようとした場合、図４（ｂ）に示したようにメッシュの交点においてエッチングレジストパターンの形状が崩れてしまうという問題があった。すなわち、最初に凹版の凹部と積層体が接触した瞬間には凹部の交点にあるエッチングレジストインキは導電層に転移せず、その分、凹版の凹部と積層体が接触して離れるにしたがってインキの転移量が多くなってしまうという問題があった。
【００２８】
そこで、本発明者らは、凹部がメッシュパターンの２方向の直線群の交点において少なくとも１方向の直線が断続している凹版を用いることにより、形成されるメッシュの交点が型崩れしないエッチングレジストパターンを導電層上に形成できることを発見し、本発明にいたった。
【００２９】
図５に本発明の凹版の凹部パターンの模式図を示した。図５（ａ）〜（ｄ）はすべて、本発明の凹部パターン２１ａである。本発明にあっては、メッシュ上のパターンの２直線の交差部分において、少なくとも１方向の直線が断続しており、スペースを有することを特徴とする。なお、交差部分に設けられるスペースについては、できるだけ小さいことが望ましい。凹版を作製する際の精度を考慮すると、スペースの大きさは直線の延伸方向で５〜１０μｍである。なお、本発明にあっては、凹版の凹部パターンは図５に示した例に限定されるものではない。
【００３０】
なお、本発明のダイレクトグラビア印刷装置においては、印刷速度はグラビア印刷が転写に遠心力を利用している点を考慮し、２〜３０ｍ／分とするのが望ましい。また、グラビア版シリンダ２１は、凹部２１ａの深さが１０μｍ〜５０μｍであることが望ましい。深さが１０μｍ未満の場合、印刷されたエッチングレジストインキ２６の厚さが薄くなってしまうため、エッチングレジストパターンとしての役割を果たしにくくなる。従って、後述する（ｃ）工程（エッチング工程）においてレジスト浮き、またはレジストの割れが発生し、メッシュが形成できにくくなる。一方、深さが５０μｍを超える場合、メッシュの交点部分がレジストで潰れ、メッシュ形状が崩れやすくなる。
【００３１】
（ｃ）工程；
続いて、図２（ｃ）に示すように、導電性物質をエッチングによりパターニングをおこなう。
これにより、エッチングレジストを設けた箇所はエッチングされないが、エッチングレジストを設けていない部分は、導電性物質が除去され、メッシュ状のシールド層２ｂが形成される。エッチングを十分に行うと、シールド層２ｂが細線化されるため、（ｂ）工程で形成するエッチングレジストパターン５のライン幅よりもメッシュ状のシールド層２ｂのライン幅を細くすることができる。また、エッチングの条件によっては図２（ｃ）に示すように、シールド層のトップ幅がシールド層のボトム幅よりも狭くなるような、台形構造のシールド層を形成することもできる。
【００３２】
エッチングに用いるエッチング液は、例えば導電性物質として銅を用いた場合、塩化第二鉄または塩化第二銅を主要成分として用いることができる。これらは市販の液として入手することもできる。銅以外の金属を導電性物質として用いた場合、各々の金属に対応した剥離剤を用いてエッチングを行うことができる。例えばニッケルの場合は、市販のニッケル剥離剤（メルテックス（株）製「メルストリップＭＮ−９５５」）を用いてエッチングをおこなうことができる。
【００３３】
（ｄ）工程；
続いて、導電性物質上に残存するエッチングレジストを剥離して、導電性物質からなるメッシュ状のシールド層２ｂを形成し、本発明のＥＭＩシールド部材を製造する。剥離液としては、例えば、先に述べたエッチングレジストを用いた場合、水酸化ナトリウム水溶液を用いることができる。
【００３４】
本発明においては、ウェブ状の透明フィルムを用い、上述した（ａ）〜（ｄ）工程をロール・ツー・ロール方式で実行することも可能であるため、連続してＥＭＩシールド部材１を製造することができる。ロール・ツー・ロール方式とは、例えば、（ａ）工程の場合、ロール状に巻いた透明フィルム上に導電層を積層させ積層体を形成し、積層体を再びロールに巻き取る手法のことである。ロール・ツー・ロール方式を用いると、製品をロール状に巻き取ることができるので、保管や運搬が容易になる。
【００３５】
また、凹部の印刷パターンが連続で設けられたシリンダ状のグラビア版を用いることができるので、積層体３の搬送方向に対して連続したエッチングレジストパターン５を形成することが可能となる。従って、不良が生じた場合でも不良箇所のみを除去できるので、任意のサイズのメッシュパターンを有するＥＭＩシールド部材１を切り取ることができ、生産性が向上する。例えば、４２インチのパネルサイズのＥＭＩシールド部材をステップ搬送で製造する場合、１ｍｍ程度の断線不良が１箇所でも発見されれば、製造された１つ分のＥＭＩシールド部材を不良品として扱わなければならず、材料としては４２インチパネル１枚分の材料、つまり約１ｍ分が無駄になっていた。しかし、本発明によれば、不良部分のみをカットすることで、効率的に４２インチのパネルサイズのＥＭＩシールド部材を切り出すことができる。
【００３６】
以上により、本発明のＥＭＩシールド部材は製造されるが、導電性物質の材料として銅を用いた場合、銅からなるメッシュ状のシールド層を黒化処理することができる。銅を黒化処理することにより銅表面が金属光沢を有さなくなるため、画像表示表面にＥＭＩシールドを設けた場合にブラックマトリックス効果によって見た目が引き締まるため、視認性に優れたＥＭＩシールドとなる。
【００３７】
なお、本発明にあっては、次のようにしてＥＭＩシールド部材を製造してもよい。
まず、接着剤として、粘着力が比較的弱い転写用接着剤を用い、上述した（ａ）工程から（ｄ）工程を実施して、基材上に転写用接着剤層を介して導電性物質からなるメッシュ状のシールド層が形成した転写フィルムを作成する。別途、接着剤層を設けた透明フィルムを用意し、接着剤層を介して、透明フィルムとシールド層とが貼り合わさるように先の転写フィルムを積層する。次いで、転写用接着剤層を剥離して、ＥＭＩシールド部材を得る。
【００３８】
また、本発明のＥＭＩシールド部材を、画像表示装置の前面に貼り付けた場合には、画像表示装置の前面からの可視光が透明フィルム１を透過するとともにシールド層の開口部を通じて外部に透過する。このとき、ＥＭＩシールド部材１の開口部が規定の面積をもって精度良く形成されているため、ＥＭＩシールド部材は、ヘイズや透明性などの光学特性に優れ、明るい画像を提供することが可能になる。
【実施例】
【００３９】
（実施例）
透明フィルムとして厚さ１２５μｍの無色透明のＰＥＴフィルム（東洋紡  コスモシャイン（商品名））に厚さ３０μｍの接着剤（２）（東洋モートン  ＡＥシリーズ）を介して、膜厚１０μｍの銅箔（三井金属鉱山（株）製  ＴＱ−Ｍ２−ＶＬＰ）  （３）を貼り合せた積層体を準備した。次いで、ダイレクトグラビアグラビア印刷装置により速度（２５ｍ／ｍｉｎ）、エッチングレジストインキ（東洋紡績株式会社製、ＥＲグレード）をダイレクトグラビア法により印刷した。このときに用いた凹版は図５（ｄ）に示した一回直角に折れ曲がった直線を並べた凹部からなる版形状とし、線幅は２０μｍ、ピッチは３００μｍとなるようにパターンを形成した。乾燥については、自然乾燥によりエッチングレジストを硬化させた。
【００４０】
次いで、第二塩化鉄系のエッチング液により銅を溶解させて、メッシュトップ幅１０μｍ，  ボトム幅１４μｍとなるような、銅のメッシュパターンを得た。なお、このときのエッチングによる処理条件は以下の通りであった。
比重    １．４５０
ＨＣｌ    ０．５  Ｍ／Ｌ
ＦｅＣｌ３  ２５ｇ／Ｌ
液温  ４０℃
【００４１】
その後、剥離工程において、水酸化ナトリウム５０ｇ／Ｌ水溶液を用い、４０℃、２分の処理により、エッチングレジストを剥離し、ＥＭＩシールド部材を得た。
【００４２】
（比較例）
凹版の凹部のパターンが図４（ａ）に示した凹版を用いて印刷させた他は同様に処理したエッチングレジストパターンを作成した。
【００４３】
（実施例）、（比較例）において、ＰＥＴフィルムと銅箔を接着剤を介して貼りあわせた積層体上に形成されたエッチングレジストパターンの形状を光学顕微鏡により観察した結果、（実施例）ではエッチングレジストパターンのメッシュの交点の形状が良好であったのに対し、（比較例）ではエッチングレジストパターンのメッシュの交点が図４（ｂ）に示したようにつぶれていた。（実施例）、（比較例１）で得られたＥＭＩシールド部材のメッシュの形状を光学顕微鏡により観察した結果、（実施例）のＥＭＩシールド部材ではメッシュの交点の形状が良好であったのに対し、（比較例）のＥＭＩシールド部材ではメッシュの交点が図４（ｂ）に示したようにつぶれており、エッチングレジストパターンの光学顕微鏡による観察結果と一致した。
【図面の簡単な説明】
【００４４】
【図１】図１は本発明のＥＭＩシールド部材の説明図である。図１（ａ）は正面図であり、図１（ｂ）は断面図である。
【図２】図２は本発明のＥＭＩシールドメッシュの製造方法の説明断面図である。
【図３】図３は本発明のダイレクトグラビア印刷装置の模式図である。
【図４】図４は従来の凹版の凹部パターン（図４（ａ））と、形成されるエッチングレジストパターンの模式図（図４（ｂ））である。
【図５】図５は本発明の凹版の凹部パターンの模式図である。
【符号の説明】
【００４５】
１        透明フィルム
２ａ      導電層
２ｂ      シールド層
３        積層体
４        接着層
５        エッチングレジストパターン
２０      ダイレクトグラビア印刷装置
２１      グラビア版シリンダ（凹版）
２１ａ    （グラビア版シリンダ（凹版）の）凹部
２２      インキパン
２３      ドクターブレード
２４      圧胴
２５      乾燥炉
２６      エッチングレジストインキ
【図１】
2008235653.tif 000003
【図２】
2008235653.tif 000004
【図３】
2008235653.tif 000005
【図４】
2008235653.tif 000006
【図５】
2008235653.tif 000007